"集積回路ICチップを受け入れるように設計された少なくとも1つのポケットを備える、ICチップを輸送し、加工処理するための熱成型したトレーであって、ここで、前記トレーは、iポリフェニレンエーテルポリマーと、ii導電性フィラーと、iii衝撃調整剤と、iv場合により、1つ以上のさらなる添加剤とを含む熱可塑性ポリマー化合物を含む、トレー。前記ポリマーが、ポリフェニレンエーテルホモポリマー、ポリフェニレンエーテルコポリマー、ポリフェニレンエーテルホモポリマーおよび/またはコポリマーブレンド、またはこれらの組み合わせからなる群から選択され、前記ポリフェニレンエーテルホモポリマーおよび/またはコポリマーブレンドが、ポリスチレン、高衝撃性ポリスチレン、スチレンブロックコポリマー、アクリロニトリルブタジエンスチレンポリマー、スチレンアクリロニトリルポリマー、またはこれらの組み合わせを含むさらなる成分とブレンドされたポリフェニレンエーテルホモポリマー、および/またはコポリマーを含む、請求項1に記載のトレー。前記ポリフェニレンエーテルポリマーは、ポリ2,6-ジメチルフェニレンオキシドポリマーを含む、請求項1に記載のトレー。前記熱可塑性ポリマー化合物は、熱変形温度が、ASTMD-648にしたがって66psi0.46MPaで測定された場合に130°C以上である、請求項1に記載のトレー。前記衝撃調整剤が、スチレンブロックコポリマー、エチレンアクリレートコポリマー、またはこれらの組み合わせを含む、請求項1に記載のトレー。前記衝撃調整剤が、組成物全体に1~30重量存在する、請求項1に記載のトレー。前記導電性フィラーが、カーボンブラック、炭素繊維、カーボンナノチューブ、グラフェン、金属フィラー、またはこれらの組み合わせを含む、請求項1に記載のトレー。前記熱可塑性ポリマー化合物は、表面抵抗が、ESDS11.11にしたがって測定される場合、1E8Ω未満である、請求項1に記載のトレー。任意選択のさらなる添加剤成分が、ワックス、酸化防止剤、補強フィラー、顔料、難燃剤、またはこれらの組み合わせを含む、請求項1に記載のトレー。前記熱可塑性ポリマー化合物は、曲げ弾性率が、ASTMD-790にしたがって測定される場合、少なくとも250kpsi1724MPaである、請求項1に記載のトレー。前記熱可塑性ポリマー化合物は、比重が、ASTMD-792にしたがって測定される場合、1.18g/cc未満である、請求項1に記載のトレー。i前記熱可塑性ポリマー化合物は、熱変形温度が、ASTMD-648にしたがって66psiで測定された場合に130°C以上であり、ii前記熱可塑性ポリマー化合物は、表面抵抗が、ESDS11.11にしたがって測定される場合、1E8Ω未満であり、iii前記熱可塑性ポリマー化合物は、曲げ弾性率が、ASTMD-790にしたがって測定される場合、少なくとも250kpsi1724MPaであり、iv前記熱可塑性ポリマー化合物は、比重が、ASTMD-792にしたがって測定される場合、1.18g/cc未満であるか、またはvこれらの任意の組み合わせである、請求項1に記載のトレー。前記熱可塑性ポリマー化合物が、i50~99重量の1つ以上のポリフェニレンエーテルポリマー;ii1~25重量の1つ以上の導電性フィラー;iii1~25重量の1つ以上の衝撃調整剤;およびiv0~30重量の1つ以上の任意選択のさらなる添加剤であり、全ての重量の値が、熱可塑性ポリマー化合物全体に対するものである、請求項1に記載のトレー。前記トレーが、前記熱可塑性ポリマー化合物のシートを熱成型することによって製造される、請求項1に記載のトレー。本発明は、集積回路ICチップを受け入れるように設計された少なくとも1つのポケットを備える、ICチップを輸送し、加工処理するための熱成型したトレーを提供し、ここで、このトレーは、iポリフェニレンエーテルPPEポリマーと、ii導電性フィラーと、iii衝撃調整剤と、iv場合により、1つ以上のさらなる添加剤とを含む熱可塑性ポリマー化合物を含む。本発明は、ポリフェニレンエーテルホモポリマー、ポリフェニレンエーテルコポリマー、ポリフェニレンエーテルブレンド、またはこれらの組み合わせから作られるトレーを提供する。適切なブレンドとしては、ポリフェニレンエーテルポリマーと、ポリスチレン、高衝撃性ポリスチレン、スチレンブロックコポリマー、またはこれらの組み合わせとのブレンドが挙げられる。ある実施形態では、ポリフェニレンエーテルは、ポリ2,6-ジメチルフェニレンオキシドである。本発明は、さらに、熱変形温度が、ASTMD-648にしたがって66psi0.46MPaで測定された場合に130°C以上であり、表面抵抗が、ESDS11.11にしたがって測定される場合、1E8Ω未満であり、曲げ弾性率が、ASTMD-790にしたがって測定される場合、少なくとも250kpsi1723MPaであり、比重が、ASTMD-792にしたがって測定される場合、1.18g/cc未満であるポリマー、またはこれらの任意の組み合わせから作られるトレーを提供する。本発明は、さらに、上述のポリマー化合物のシートを熱成型することによって作られる、本明細書に記載の任意のトレーを提供する。本発明は、さらに、本明細書に記載するいずれかの材料から作られるJEDECに適合するトレーを提供する。発明の詳細な説明本発明の種々の特徴および実施形態を、非限定的な具体例として以下に記載する。トレー本発明は、集積回路ICの構成要素および同様の物品のためのトレーを提供する。ある実施形態では、トレーは、トレーの外形、貯蔵ポケットの位置、外側のレールの高さ、トレーのスタッキング構造を設定する、JEDECの基準を満たす。ある実施形態では、トレーは、空のときにスタッキング可能である。ある実施形態では、トレーを複数のICチップ、構成要素および/またはアセンブリのために使用してもよい。ある実施形態では、トレーは、薄い小型の外形プラスチックパッケージTSOP、側面が小さな外形プラスチックパッケージSSOP、ピングリッドアレイPGA、ボールグリッドアレイBGA、またはこれらの任意の組み合わせとともに用いるのに適している。本発明のトレーは、熱成型される。トレーは、ドレープ熱成型または真空熱成型によって作られてもよい。ある実施形態では、トレーは、厚みが0.020~0.060、0.030~0.050、または0.035~0.045インチ0.51~1.52、0.76~1.27、または0.89~1.14mmであり、長さおよび幅が、それぞれ独立して、12~21、14~19、15~18、または16~17インチ30.5~53.3、35.6~48.3、38.1~45.7、または40.6~43.2cmのポリマーシートから作られる。ある実施形態では、本発明のトレーは、射出成型されない。射出成型は、熱成型とは基本的に異なるプロセスおよび技術であり、これらのプロセスの片方での使用に適した組成物は、もう片方での使用には適していないことが多い。本発明のトレーは、PPEポリマー成分、導電性フィラー成分、衝撃調整剤成分を含む熱可塑性ポリマー化合物と、場合により、さらなる添加剤成分とから作られる。PPEポリマー成分は、熱可塑性ポリマー化合物中、50~99重量、または50、60、70または80重量~99、95、90、または85重量までの量で存在していてもよい。導電性フィラー成分は、1~25重量、または1、5、10または15重量~30、25、20、または18重量まで存在していてもよい。衝撃調整剤成分は、1~30重量、または1、5または9重量~30、25、20、15または11重量まで存在していてもよい。任意のさらなる添加剤成分は、0または0.01~20重量、または0、0.01、0.5または1重量~20、10、5、4または2重量まで存在していてもよく、これらの重量の値および範囲は、それぞれの個々のさらなる添加剤に適用してもよく、または任意選択のさらなる添加剤成分全体に適用してもよい。上のそれぞれの成分について与えられる重量の値および範囲は、熱可塑性ポリマー化合物全体に対するものである。ある実施形態では、トレーを構成する組成物は、成分同士の相対的な重量比によって定義することができる。例えば、ポリマー成分、衝撃調整剤成分および導電性フィラー成分は、それぞれ、約3~10:0.5~1.5:1~2の重量比で存在していてもよい。ポリマー成分と衝撃調整剤の重量比は、1~10:1または2~7:1、または3~5:1であってもよい。導電性フィラーと衝撃調整剤の重量比は、0.5~2:1、または0.75~1.25:1、または0.9~1.1:1であってもよい。ある実施形態では、本発明のトレーは、熱変形温度がASTMD-648にしたがって66psi0.46MPaで測定された場合に130°C以上である熱可塑性ポリマー化合物から作られる。ある実施形態では、ポリマー化合物の熱変形温度、およびこのポリマー化合物から作られたトレーの熱変形温度は、ASTMD-648によって測定された場合、120°C以上、125°C以上、130°C以上、140°C以上、150°C以上、180°C以上、または200°C以上である。ある実施形態では、本発明のトレーは、失敗するトレーが変形することなく、少なくとも120°C、125°C、130°C、140°Cまたは150°Cのベーキング温度に耐え得る。ある実施形態では、本発明のトレーは、表面抵抗がESDS11.11にしたがって測定される場合、1E8Ω未満である熱可塑性ポリマー化合物から作られる。ある実施形態では、ポリマー化合物の表面抵抗、およびこのポリマー化合物から作られたトレーの表面抵抗は、ESDS11.11によって測定される場合、1E8Ω以下、1E7Ω以下、1E6Ω以下、または1E5Ω以下である。ESDS11.11にしたがって行われる測定は、特段の定めがない限り、12の相対湿度で行われる。また、表面抵抗は、ASTMD-257によって測定されてもよい。ASTMD-257による測定は、特段の定めがない限り、50の相対湿度で行われる。ある実施形態では、本発明のトレーは、曲げ弾性率がASTMD-790にしたがって測定される場合、少なくとも250kpsi1.7GPaである熱可塑性ポリマー化合物から作られる。ある実施形態では、ポリマー化合物の曲げ弾性率、およびこのポリマー化合物から作られたトレーの曲げ弾性率は、ASTMD-790によって測定される場合、少なくとも250、300、または350kpsi1.7、2.1、または2.4GPaである。ある実施形態では、本発明のトレーは、比重がASTMD-792にしたがって測定される場合、1.18g/cc未満である熱可塑性ポリマー化合物から作られる。ある実施形態では、ポリマー化合物の比重、およびこのポリマー化合物から作られたトレーの比重は、ASTMD-792によって測定される場合、1.18g/cc以下、1.16g/cc以下、1.14g/cc以下、または1.12g/cc以下である。本明細書に記載されるポリマー化合物は、上述の特徴の任意の組み合わせをあわせもっていてもよく、ある実施形態では、上述の全ての特徴をあわせもっていてもよい。PPEポリマー組成物本発明のトレーは、ポリフェニレンエーテルPPEポリマーから作られる。本発明で使用するのに適したPPEポリマーとしては、以下の式を有する複数の構造単位を含むポリマーが挙げられる。上の式において、上述の構造単位はそれぞれ独立して、各R1は、独立して、ハロゲン、一級または二級の低級アルキルすなわち、炭素原子を7個まで含むアルキル、フェニル、ハロアルキル、アミノアルキル、ハイドロカーボンオキシまたはハロハイドロカーボンオキシであり、少なくとも2個の炭素原子が、ハロゲン原子および酸素原子を分割しており;各R2は、独立して、R1について定義されるような、水素、ハロゲン、一級または二級の低級アルキル、フェニル、ハロアルキル、ハイドロカーボンオキシまたはハロハイドロカーボンオキシである。適切な一級低級アルキル基の例は、メチル、エチル、n-プロピル、n-ブチル、イソブチル、n-アミル、イソアミル、2-メチルブチル、n-ヘキシル、2,3-ジメチルブチル、2-メチルペンチル、3-メチルペンチルまたは4-メチルペンチル、および対応するヘプチル基である。二級低級アルキル基の例は、イソプロピル、sec-ブチルおよび3-ペンチルである。ある実施形態では、任意のアルキルラジカルは、分枝鎖ではなく、直鎖である。ある実施形態では、各R1は、アルキルまたはフェニル、例えば、C1~4アルキルであり、各R2は水素である。ある実施形態では、各R1はメチル基であり、各R2は水素である。ある実施形態では、本発明に適したPPEポリマーは、熱可塑性の線状非結晶性ポリエーテルであると記述されてもよい。ある実施形態では、PPEポリマーは、銅アミン錯体触媒存在下、2,6-ジメチルフェノールの縮合反応から誘導される。PPEポリマーは、時に、ポリフェニレンオキシドPPOポリマーとも呼ばれる。ホモポリマーおよびコポリマーのポリフェニレンエーテルも、本発明のプロセスの範囲内である。適切なホモポリマーは、例えば、2,6-ジメチル-1,4-フェニレンエーテル単位を含むホモポリマーである。適切なコポリマーとしては、このような単位を例えば2,3,6-トリメチル-1,4-フェニレンエーテル単位と組み合わせて含むランダムコポリマーが挙げられる。多くの適切なランダムコポリマーおよびホモポリマーが特許文献に開示されている。米国特許第4,054,553号、同第4,092,294号、同第4,477,649号、同第4,477,651号および同第4,517,341号が参照され、その開示内容は、本明細書に参考として組み込まれる。1つの実施形態では、PPOポリマーは、ポリ2,6-ジメチルフェニレンオキシドであり、商品名PPO商標でSABICInnovativePlasticsピッツフィールド、マサチューセッツから入手可能である。本発明のトレーを製造するために使用されるポリマーは、上述のように、1つ以上のさらなるポリマーとPPEポリマーのブレンドであってもよい。PPEポリマー組成物に使用可能な適切なポリマーとしては、スチレン系例えば、ポリスチレンPS、アクリロニトリルブタジエンスチレンABS、スチレンアクリロニトリルSAN、スチレンブタジエンゴムSBR、高衝撃性スチレンHIPS、ポリアルファメチルスチレン、スチレン無水マレイン酸SMA、スチレン-ブタジエンコポリマーSBC例えば、スチレン-ブタジエン-スチレンコポリマーSBSおよびスチレン-エチレン/ブタジエン-スチレンコポリマーSEBS、スチレン-エチレン/プロピレン-スチレンコポリマーS、スチレンブタジエンラテックスSBL、エチレンプロピレンジエンモノマーEPDMで修飾されたSANおよび/またはアクリルエラストマー例えば、PS-SBRコポリマー、またはこれらの組み合わせが挙げられる。他のスチレンブロックコポリマーも、本発明の範囲に含まれる。1つの実施形態では、ポリマーは、上述のように、PPEポリマーと、ポリスチレンポリマーおよび/または高衝撃性ポリスチレンポリマーのブレンドである。1つの実施形態では、ポリマーは、PPEポリマーとスチレンブロックコポリマーのブレンドである。1つの実施形態では、ポリマーは、PPEポリマーと任意の上述の1種類以上のスチレン系のブレンドである。PPEブレンドの有用な例としては、Noryl商標、Xyron商標が挙げられる。他の有用なポリマーおよびポリマーブレンドとしては、ACLOCompoundersInc.から市販されているAccuguard商標PPEおよびAccutech商標PPE;AquafilTechnopolymersSpAから入手可能なAcnor商標PPE-PSブレンド;PPE-PP、PPE-PS、PPE-PE-NylonおよびPPE-SP-PPブレンドを含む、旭化成株式会社から入手可能な任意のXyron商標群のいずれかの材料;AshleyPolymers,Inc.から入手可能なAshlene商標PPE、PPE-PSおよびPPE-PS-Nylongブレンド;Chemutraから入手可能なBlendex商標PPEおよびPPE-PS-Nylongブレンド;CustomResinsGroupから入手可能なNorpex商標PPE;DeltaPolymersから入手可能なDelta商標PPE-PSおよびPPE-PS-Nylonブレンド;DiamondPolymers,Inc.から入手可能なLuranyl商標PPE-PS;EnCom,Inc.から入手可能なEnCom商標PPE-PS;EnsingerInc.から入手可能なEnsinger商標PPE-PS;E-PolymersCo.Ltd.から入手可能なTekappo商標PPE-PS;EvonikDegussaAGから入手可能なVestoran商標PPE;FerroCorporationから入手可能なStyvex商標PPE-PS;Jamplast,Inc.から入手可能なJamplast商標PPE-PS;KernGmbHから入手可能なKern商標PPE-PS;LATISpAから入手可能なLaril商標PPE-PSおよびLatioHMPPE-PS;LGChemLtd.から入手可能なLucon商標PPEおよびPPE-PS-Nylonブレンド;MarplexAustrailiaPty.Ltd.から入手可能なAstaryl商標PPE-PS;三菱エンジニアリングプラスチックス株式会社から入手可能なIupiace商標PPE-PS、PPE-PS-Nylonブレンド、Lemalloy商標PPE、PPE-Nylon66、PPE-PPおよびPPE-PS-Nylonブレンド;MitsubishiRayonAmericaInc.から入手可能なDiaAlloy商標PPE;NytefPlastics,Ltd.から入手可能なUninor商標PPE-PS;OxfordPolymersから入手可能なOP-PPOPPE-PS;PolymerResourcesLtd.から入手可能なPRLPPE-PS;Polyram-OnIndustriesから入手可能なRamlloyPPE-PS;PremixThermoplastics,Inc.から入手可能なPRE-ELECPPE;QTR,Inc.から入手可能なQRResinPPE-Nylon66、PPE-PSおよびPPE-PS-Nylon;QuadrantEngineeringPlasticProductsから入手可能なQuadrantEPPPPE;ROMIRAGmbHから入手可能なLuranyl商標PPE-Nylon66およびPPE-PS;RTPCompanyから入手可能なRTP化合物PPEおよびPPE-PS;LNPLubricomp商標PPE-PS、LNPLubriloy商標PPE-PS、LNPStat-Kon商標PPE-PS、LNPStat-Loy商標PPE-PS-Nylon、LNPThermocompPPEおよびPPE-PS、Noryl商標GTXPPE-PS-Nylon、Nory商標PPXPPE-PS-PP、Noryl商標PPE-ポリオレフィン、PPE-PS、PPE-PS-PPおよびPrevex商標PPE-PSおよびLNPFaradex商標PPE-PSブレンド全てSABICInnovativePlasticsの1つ以上の部門から入手可能;Samsungから入手可能なStaren商標PPEおよびPPE-PS;ShumanPlastics,Inc.から入手可能なShumanPPOPPE-PS;SO.F.TERSPAから入手可能なNorfor商標PPE-PS;SolvaryAdvancedPolymersから入手可能なPrimoSpire商標SRP;SpartechPolycomから入手可能なSpartechPolycomPPEおよびPPE-PS;TechnicalPolymers,LLCから入手可能なKnorstan商標PPE-PS;ToshibaChemicalCorporationから入手可能なEmiclearPPE;TPComposites,Inc.から入手可能なHiFillFR商標PPE-PSおよびLubriblend商標PPE-PS-Nylon;TynePlasticsLLC.から入手可能なTyneloy商標PPE-PS;VampTechから入手可能なDeloxen商標PPEおよびVamporan商標PPE;WestlakePlasticsCompanyから入手可能なNorylux商標PPE-PS-Nylon;またはこれらの任意の組み合わせが挙げられる。導電性フィラー本発明のトレーは、PPEポリマー成分、導電性フィラー、衝撃調整剤、および場合により1つ以上のさらなる添加剤を含む熱可塑性ポリマー組成物から作られる。導電性フィラー成分は、過度に制限されない。ある実施形態では、導電性フィラーは、カーボンブラック、炭素繊維、カーボンナノチューブ、グラフェン、金属フィラー、またはこれらの組み合わせを含む。ナノサイズの導電性フィラーの適切な例は、多壁カーボンナノチューブMWNT、気相成長する炭素繊維VGCF、カーボンブラック、グラファイト、導電性金属粒子、導電性金属酸化物、金属コーティングされたフィラー、ナノサイズの導電性有機/有機金属フィラー導電性ポリマーなど、および上述のナノサイズの導電性フィラーのうち少なくとも1つを含む組み合わせである。1つの実施形態では、これらのナノサイズの導電性フィラーを、ポリマー前駆体の重合中に導電性前駆体組成物に加えてもよい。別の実施形態では、ナノサイズの導電性フィラーを、導電性組成物を作製するための製造中に有機ポリマーおよびSWNT組成物に加える。ある実施形態では、本発明で使用される導電性フィラーは、ナノサイズである。すなわち、導電性フィラーは、少なくとも1つの直径が約1,000nm以下である。ナノサイズの導電性フィラーは、一次元、二次元または三次元であってもよく、粉末、延伸されたワイヤ、ストランド、繊維;管、ナノチューブ、ロッド、ウィスカ、フレーク、積層体、平板、楕円形、円板状、回転楕円体などの形態、または上述の少なくとも1つの形態を含む組み合わせで存在していてもよい。導電性フィラーは、分数次元を有していてもよく、塊の形態または表面フラクタルの形態で存在していてもよい。衝撃調整剤本発明のトレーは、PPEポリマー成分、導電性フィラー、衝撃調整剤、および場合により1つ以上のさらなる添加剤を含む熱可塑性ポリマー組成物から作られる。本発明で使用するのに適した衝撃調整剤は、過度に制限されない。ある実施形態では、衝撃調整剤は、スチレンブロックコポリマー、エチレンアクリレートコポリマー、またはこれらの組み合わせを含む。衝撃調整剤の有用な例としては、スチレンおよびエチレン/ブチレンのブロックコポリマー一例は、Kraton商標の商標で販売されている;ポリブタジエンゴムに基づくアクリロニトリルブタジエンスチレン熱可塑性物質一例は、Blendex商標の商標でChemturaから販売されている;エチレンおよびアクリル酸メチルのコポリマー一例は、Elvaloy商標の商標でDuPontから販売されている;スチレン、エチレン、ブチレンおよびスチレンのブロックコポリマー一例は、Kraton商標の商標で販売されている;エチレンおよびグリシジルメタクリレートのコポリマー一例は、Lotader商標の商標でArkemaから販売されている;エチレン、アクリル酸メチルおよびグリシジルメタクリレートのコポリマー一例は、Lotader商標の商標でArkemaから販売されている;シリコーン-アクリル系ゴム一例は、Metablen商標の商標で三菱レーヨンから販売されている;またはこれらの組み合わせが挙げられる。ある実施形態では、衝撃調整剤は、スチレンおよびエチレン/ブチレンのブロックコポリマー;ポリブタジエンゴムに基づくアクリロニトリルブタジエンスチレン熱可塑性物質;エチレンおよびグリシジルメタクリレートのコポリマー;エチレン、アクリル酸メチルおよびグリシジルメタクリレートのコポリマー;またはこれらの組み合わせを含む。ある実施形態では、衝撃調整剤としては、Tgが0°C以下であり、ある実施形態では、-10°C以下、-20°C以下、または-30°C以下のエラストマー材料またはゴム状材料が挙げられる。Tgは、ポリマー材料が、例えば、機械強度を含め、その物理特性の急な変化を示す温度または温度範囲である。Tgは、示差走査熱量測定によって決定することができる。適切な衝撃調整剤としては、ポリマー、例えば、スチレン-エチレン-ブチレン-スチレンSEBS、スチレン-ブタジエンゴムSBR、ポリブタジエンPB、またはアクリレートゴム、特に、アルキル基に炭素を4~6個含むアクリル酸アルキルのホモポリマーおよびコポリマーが挙げられる。また、適切な衝撃調整剤は、グラフト接合したホモポリマーまたはスチレンおよびメタクリル酸メチルのポリマーとグラフト接合したブタジエンのコポリマーであってもよい。この種の好ましいゴム含有材料のいくつかは、Tgが0°C以下であり、ゴム含有量が約40より大きく、典型的には、約50より大きい既知のメタクリル酸メチル、ブタジエンおよびスチレン型MBS型のコア/シェルグラフトコポリマーである。本発明の組成物で有用な他の衝撃調整剤は、一般的に長鎖炭化水素骨格に由来するものであり、種々のモノアルケニルモノマーまたはジアルケニルモノマーから主に調製されてもよく、1つ以上のスチレン系モノマーとグラフト接合していてもよい。このような目的に十分であろう既知の基質の中で変動を示す数種類のオレフィン系エラストマーの代表例は、以下のとおりである:ブチルゴム;塩素化ポリエチレンゴム;クロロスルホン酸化ポリエチレンゴム;オレフィンホモポリマー、例えば、ポリエチレンまたはポリプロピレン、またはコポリマー、例えば、エチレン/プロピレンコポリマー、エチレン/スチレンコポリマーまたはエチレン/プロピレン/ジエンコポリマー1つ以上のスチレン系モノマーとグラフト接合していてもよい;ネオプレンゴム;ニトリルゴム;ポリブタジエンおよびポリイソプレン。ある実施形態では、衝撃調整剤は、重合した形態で1つ以上のC2~20α-オレフィンを含むポリオレフィンエラストマーである。ここから本発明のポリオレフィンエラストマーが選択されるこの種のポリマーの例としては、α-オレフィンのコポリマー、例えば、エチレンおよびプロピレンのコポリマー、エチレンおよび1-ブテンのコポリマー、エチレンおよび1-ヘキセンまたはエチレンのコポリマーおよび1-オクテンのコポリマー、ならびにエチレン、プロピレンおよびジエンコノモマー例えば、ヘキサジエンまたはエチリデンノルボルネンのターポリマーが挙げられる。ある実施形態では、衝撃調整剤は、実質的に線状のエチレンポリマーSLEPまたは線状エチレンポリマーLEP、またはそれぞれの1つ以上の混合物である。実質的に線状のエチレンポリマーも、線状エチレンポリマーS/LEPも知られている。実質的に線状のエチレンポリマーおよびその調製方法は、米国特許第5,272,236号および米国特許第5,278,272号に完全に記載されている。線状エチレンポリマーおよびその調製方法は、米国特許第3,645,992号;米国特許第4,937,299号;米国特許第4,701,432号;米国特許第4,937,301号;米国特許第4,935,397号;米国特許第5,055,438号;EP129,368号;EP260,999号;およびWO90/07526号に完全に記載されている。衝撃調整剤は、1つ以上のポリマーを含むモノマーおよび/またはポリマー成分中にも存在するモノマーのコポリマーのポリマーブレンドであってもよい。例えば、ポリスチレンは、ポリマー成分中に存在していてもよく、衝撃調整剤成分中に存在していてもよい。ある実施形態では、成分間に共通のポリマーが存在せず、まだ共通のモノマーであり、つまり、ポリスチレンは、ポリマー成分中のポリマーブレンドの成分であってもよいが、衝撃調整剤成分中にポリスチレンは存在していない。しかし、その状態であっても、衝撃調整剤成分中のコポリマーが、スチレンモノマーから誘導されるブロックを含んでいてもよい。さらなる添加剤本発明の組成物は、さらに、さらなる有用な添加剤を含んでいてもよく、このような添加剤を適切な量で使用することができる。これらの任意選択のさらなる添加剤としては、フィラー、補強フィラー、顔料、熱安定化剤、UV安定化剤、難燃剤、可塑剤、レオロジー調節剤、加工処理助剤、潤滑剤、離型剤、およびこれらの組み合わせが挙げられる。有用な顔料としては、不透明顔料、例えば、二酸化チタン、酸化亜鉛、チタネートイエローが挙げられる。また、有用な顔料としては、着色顔料、例えば、カーボンブラック、イエローオキシド、ブラウンオキシド、未処理および焼いたシエナ土またはアンバー、酸化クロムグリーン、カドミウム顔料、クロム顔料、ならびに他の混合金属酸化物および有機顔料が挙げられる。有用なフィラーとしては、珪藻土スーパーフロスクレー、シリカ、タルク、マイカ、珪灰石、硫酸バリウムおよび炭酸カルシウムが挙げられる。所望な場合、有用な安定化剤例えば、酸化防止剤を使用してもよく、例としてフェノール系酸化防止剤が挙げられ、一方、有用な光安定化剤としては、有機ホスフェートおよび有機スズチオレートメルカプチドが挙げられる。有用な潤滑剤としては、金属ステアレート、パラフィン油およびアミドワックスが挙げられる。有用なUV安定化剤としては、2-2’-ヒドロキシフェノールベンゾトリアゾールおよび2-ヒドロキシベンゾフェノンが挙げられる。また、TPUポリマーの加水分解安定性を向上させるために、添加剤を使用することができる。これらの上述の任意選択のさらなる添加剤は、それぞれ、本明細書に記載する組成物の中に存在していてもよく、組成物から除外されていてもよい。ある実施形態では、任意選択のさらなる添加剤としては、ワックス、剥離剤releaseagent、酸化防止剤、補強フィラー、顔料、難燃剤、またはこれらの組み合わせが挙げられる。適切な補強フィラーとしては、鉱物フィラーおよびガラス繊維が挙げられる。ある実施形態では、本発明の組成物は、フッ素原子、塩素原子、臭素原子、ヨウ素原子、アスタチン原子、またはこれらの組み合わせ上の原子群のイオンを含むを実質的に含まないものから、含まないものまである。ある実施形態では、本発明の組成物は、フッ素原子、塩素原子、臭素原子、ヨウ素原子および/またはアスタチン原子および/またはこれら1つ以上のイオンを含む塩および/または他の化合物を実質的に含まないものから、含まないものまである。ある実施形態では、本発明の組成物は、全ハロゲン原子、ハロゲンを含有する塩、および/または他のハロゲンを含有する化合物を実質的に含まないものから、含まないものまである。実質的に含まないとは、組成物が、フッ素/フッ化物、塩素/塩化物、臭素/臭化物、ヨウ素/ヨウ化物、アスタチン/アスタチン化物、またはこれらの原子/イオンの組み合わせを10,000ppm未満、または10,000ppb未満含むことを意味する。上述のいくつかの物質が、最終的な配合物中で相互作用してもよく、その結果、最終的な配合物の成分が、最初に添加した成分とは異なっていてもよいことが知られている。これによって作られる生成物は、本発明の組成物を使用するときに意図した用途で作られる生成物を含め、容易に記述できるものではないだろう。それにもかかわらず、全てのこのような改変および反応生成物は、本発明の範囲に含まれ、本発明は、上述の成分を混合することによって調製される組成物を包含する。特に有利な実施形態を記載する以下の実施例によって、本発明をさらに説明する。実施例は、本発明を説明するために与えられているが、本発明を限定することは意図していない。実施例群1一連のポリマーを調製し、試験する。これらの実施例は、本明細書に記載するトレーの調製に使用される熱可塑性組成物のポリマー成分の代表例である。実施例1-1は、市販のPPE-PSプラスチック、エチレンアクリル酸メチルコポリマー衝撃調整剤およびカーボンブラックを約5:1:1の重量比で含む。この実施例は、剥離剤と酸化防止剤も含む。実施例1-2は、別の市販のPPE-PSプラスチック、衝撃調整剤として、エチレンアクリル酸メチルコポリマーと線状スチレンおよびエチレン/ブチレントリブロックコポリマーとの混合物、カーボンブラックを約4.5:1:1の重量比で含む。実施例1-2の衝撃調整剤は、エチレンアクリル酸メチルコポリマーと線状スチレンおよびエチレン/ブチレントリブロックコポリマーの重量基準で2:1の混合物である。両方の実施例は、同じ量の剥離剤および酸化防止剤を含有する。それぞれの材料を試験し、物理特性を評価する。この試験の結果を以下の表に示す。1-メルトフローインデックスMFIは、ASTMD1238にしたがって測定される。2-全ての張力試験は、ASTMD638にしたがって測定される。3-曲げ弾性率は、0.05in/分でASTMD790-95にしたがって測定される。4-ノッチ付アイゾッド衝撃強さは、ASTMD256-93aにしたがって測定される。5-全ての熱変形試験は、ASTMD648にしたがって測定される。6-シート表面抵抗は、ESDS11.11にしたがって、相対湿度12で測定される。実施例群2一連のポリマーを調製し、試験する。これらの実施例は、本明細書に記載するトレーの調製に使用される熱可塑性組成物のポリマー成分および導電性フィラーの代表例である。実施例2-1および実施例2-2は、使用されるポリマー成分以外は同じである。それぞれの実施例は、衝撃調整剤として、エチレンおよびグリシジルメタクリレートの市販のコポリマー、カーボンブラック、剥離剤および酸化防止剤を同じ量および比率で含む。実施例2-1は、実施例1-2で使用した市販のPPE-PSを使用し、一方、実施例2-2は、実施例1-1で使用した市販のPPE-PSを使用する。両方の実施例を、ポリマー成分と導電性フィラーの重量比が100:27.6になるように混合する。それぞれの材料を試験し、物理特性を評価する。この試験の結果を以下の表に示す。1-全ての張力試験は、ASTMD638にしたがって測定される。2-曲げ弾性率は、0.05in/分でASTMD790-95にしたがって測定される。3-ノッチ付アイゾッド弾性率は、ASTMD256-93aにしたがって測定される。4-全ての熱変形試験は、ASTMD648にしたがって測定される。5-シート表面抵抗は、ESDS11.11にしたがって、相対湿度12で測定される。体積抵抗率は、ESDS11.12にしたがって、相対湿度12で測定される。静電減衰率は、CPMにしたがって、相対湿度50で測定される。実施例群3一連のポリマーを調製し、試験する。これらの実施例は、本明細書に記載するトレーの調製に使用される熱可塑性組成物の代表例である。これらの組成物は、ポリマー成分と、導電性フィラー成分と、衝撃調整剤成分とを含む。それぞれの実施例は実施例群3であり、比較例3-8を除き、同じ基本的な配合物を使用する。実施例3-1~3-7は、この群の各実施例に異なる衝撃調整剤が存在する以外は同じである。この群の各実施例は、衝撃調整剤として実施例1-2で使用した市販のPPE-PSプラスチックと、導電性フィラーとしてカーボンブラックとを約7:1:2の重量比で含む。各実施例は、同じ剥離剤と同じ酸化防止剤を同じ量で含む。実施例3-1は、スチレンおよびエチレン/ブチレンの市販のブロックコポリマーを含む。実施例3-2は、ポリブタジエンゴムに由来する市販のアクリロニトリルブタジエンスチレン熱可塑性物質を含む。実施例3-3は、エチレンおよびアクリル酸メチルの市販のコポリマーを含む。実施例3-4は、スチレン、エチレン、ブチレンおよびスチレンの市販のブロックコポリマーを含む。実施例3-5は、市販のエチレンおよびグリシジルメタクリレートのコポリマーを含む。実施例3-6は、実施例群2で使用したものとは異なる市販のエチレン、アクリル酸メチルおよびグリシジルメタクリレートのコポリマーを含む。実施例3-7は、市販のシリコーン-アクリル系ゴムを含む。それぞれの材料を試験し、物理特性を評価する。この試験の結果を以下の表に示す。比較例3-8は、この群の他の実施例と同じポリマー成分および導電性フィラーを含むが、衝撃調整剤、剥離剤または酸化防止剤を含まない。導電性フィラーの量は、表の他の実施例と同じであり、ポリマーの量は、足りない成分を補うように増やしてある。1-全ての張力試験は、ASTMD638にしたがって測定される。2-曲げ試験は、0.05in/分でASTMD790-95にしたがって測定される。3-ノッチ付アイゾッド衝撃強さは、ASTMD256-93aにしたがって測定される。4-シート表面抵抗は、ESDS11.11およびESDS11.12にしたがって、相対湿度12で測定される。5-実施例3-8のノッチ付アイゾッド衝撃強さは、低すぎて測定できなかった。この結果は、本発明の組成物、およびこの組成物から作られたトレーが、良好な物理特性を示し、並べること、移すこと、運ぶこと、並べることおよび焼くことなどの1つ以上の工程を含む製造プロセスの複数の工程で使用可能なIC構成要素のトレーとして特に適していることを示す。特に、この結果は、本発明の組成物が、引張強度を犠牲にせずに、抵抗率、衝撃強度および曲げ強度を有利にあわせもつことができることを示す。ある実施形態では、本発明の組成物は、ベースラインを含む非衝撃調整剤と比較して、抵抗が低下した形態で改良された電気特性を与える。上に述べたそれぞれの書面は、本明細書に参考として組み込まれる。実施例を除き、または、他の意味であると明白に示されている場合を除き、材料の数、反応条件、分子量、炭素原子数などを明記する本記載にある全ての数量は、約という用語で修飾されていると理解すべきである。特段の定めがない限り、あらゆるパーセント値、ppm値および部数は、重量基準である。特段の定めがない限り、本明細書で言及するそれぞれの化学物質または組成物は、商業グレードの物質であると解釈すべきであり、異性体、副生成物、誘導体および商業グレードに存在していると通常理解されている他の物質を含んでいてもよい。しかし、それぞれの化学成分の量は、特段の定めがない限り、通常は市販の物質に存在するだろう溶媒または希釈油を除いて存在する量である。本明細書に記載の上限または下限の量、範囲および比率を、独立して組み合わせることができることを理解すべきである。同様に、本発明のそれぞれの要素の範囲および量を、他のいずれかの要素の範囲または量と一緒に用いてもよい。本明細書で使用するとき、特段の定めがない限り、実質的に含まないという表現は、対象となる組成物の基本的な特徴および新しい特徴に物質的に影響を与えない量を意味し、ある実施形態では、問題となる物質が5、4、2、1、0.5または0.1重量を超えない量存在することを意味してもよく、さらに他の実施形態では、問題となる物質が1,000ppm、500ppmまたは100ppm未満存在することを意味していてもよい。本明細書で使用するとき、から本質的になるという表現は、対象となる組成物の基本的な特徴および新しい特徴に物質的に影響を与えない物質が含まれることを許容する。"